Brevet FR2909571A1 — publié le 20080613

i Les procédés de conversion des hydrocarbures tels que le vaporeformage ou le craquage catalytique sont opérés à haute température et produisent une grande variété de molécules insaturées telles que l'éthylène, le propylène, les butènes linéaires, l'isobutène et les pentènes. En parallèle sont également formés des composés polyinsaturés contenant le même nombre d'atomes de carbone : acétylène, propadiène et méthylacétylène (ou propyne), 1-2 et 1-3 butadiène, vinylacétylène et éthylacétylène, et enfin d'autres composés polyinsaturés dont le point d'ébullition correspond à la fraction essence C5+. Tous ces composés Io polyinsaturés doivent être éliminés pour permettre l'utilisation de ces différentes coupes dans les procédés de pétrochimie tels que les unités de polymérisation. Ainsi, par exemple, la coupe C2 de vapocraquage peut avoir la composition volumique moyenne suivante : 1,2% poids d'acétylène, 83,5% poids d'éthylène et 15,3% poids d'éthane. 15 Pour la coupe C3, on trouve le même type de répartition avec une prédominance du propylène (90% poids) et des teneurs en propadiène et méthylacétylène de l'ordre de 3 à 8% poids. Les spécifications concernant les concentrations de ces composés polyinsaturés pour les unités de pétrochimie et de polymérisation sont très basses : 20-30 ppm poids de MAPD (MéthylAcétylène et 20 PropaDiène) pour le propylène qualité chimique et moins de 10 ppm poids voire jusqu'à 1 ppm poids pour la qualité polymérisation . Une coupe C4 de vapocraquage aura par exemple une composition molaire moyenne suivante : 1 % de butane, 46,5% de butène, 51% de butadiène, 1,3% de VinylAcetylène (VAC) et 0,2% de butyne. La encore les spécifications sont sévères : 25 teneur en dioléfines strictement inférieure à 10 ppm poids pour une coupe C4 qui sera utilisée en pétrochimie ou polymérisation. Une coupe C5 de vapocraquage a par exemple une composition moyenne en masse suivante : 21% de pentanes, 45% de pentènes, 34% de pentadiènes. 30 Le procédé d'hydrogénation sélective s'est progressivement imposé pour éliminer les composés polyinsaturés des coupes pétrolières C2 à C5 citées car ce procédé permet la conversion des composés les plus insaturés vers les alcènes correspondants en évitant la saturation totale et donc la formation des alcanes correspondant, ceci pour les coupes C2 à C5 précitées. 35 2909571 2 L'hydrogénation sélective peut être réalisée en phase gaz ou liquide avec une préférence pour la phase liquide car cela permet d'abaisser le coût énergétique et d'augmenter la durée de cycle des catalyseurs. Les conditions opératoires pouvant être appliquées pour une réaction d'hydrogénation en phase liquide sont une 5 pression comprise entre 1 et 3 MPa, de préférence une pression de 2 MPa, une température comprise entre 10 et 50 C et un ratio molaire hydrogène/(hydrocarbure à hydrogéner) compris entre 0,1 et 4, de préférence entre 1 et 2. La réaction d'hydrogénation sélective peut également être réalisée en phase gazeuse: dans ce cas, la pression peut être comprise entre 1 et 3 MPa, de préférence une pression de io 2 MPa, la température peut être comprise entre 40 C et 120 C et le ratio molaire hydrogène/(hydrocarbure à hydrogéner) peut être compris entre 0,1 et 4, de préférence entre 1 et 2. Des associations performantes de différents métaux ont été proposées pour 15 améliorer les performances des catalyseurs d'hydrogénations sélectives. Par exemple, le brevet US5356851 nous enseigne qu'il est avantageux d'associer un métal du groupe VIII (le groupe VIII selon la classification CAS correspond aux métaux des colonnes 8 à 10 selon la nouvelle classification IUPAC dans CRC Handbook of Chemistry and Physics, éditeur CRC press, rédacteur en 20 chef D.R. Lide , 81ème édition, 2000-2001), préférentiellement le Pd, à un élément tel que l'indium ou le gallium pour des applications en hydrogénation sélective de composés polyinsaturés De même des associations de plusieurs métaux permettent d'améliorer les performances des catalyseurs d'hydrogénation sélective. Nous pouvons citer les associations suivantes : Pd-Cu (US5464802), Pd-Ag (US4547600), 25 Pd-Sn et Pd-Pb (JP59227829) ou encore une combinaison de Pd et d'un métal alcalin (EP0722776). Ces effets bimétalliques sont en général liés à l'interaction créée entre les deux éléments métalliques en association. II apparaît ainsi que l'identification d'un système catalytique multimétallique est conditionnée par l'établissement de cette 30 interaction, donc par le contrôle de la composition de la particule. Ainsi, parmi les méthodes de synthèse permettant de contrôler les caractéristiques des particules bimétalliques en terme de composition, nous pouvons citer les méthodes de réactions contrôlées de surface (US20020045544, J Barbier, J.M. Dumas, C. Geron, H Hadrane Appl. Catal 179, 1994, 116 (1-2), S. Szabo, I. Bakos, F. Nagy, T. Mallat, 35 J. Electroanal. Chem.1989, 263, 137) mettant notamment en jeu des phénomènes d'oxydo-réduction de surface. 2909571 5 Résumé de l'invention La présente invention décrit des précurseurs et des catalyseurs obtenus à partir de ces précurseurs. Elle décrit aussi un procédé de préparation de ces précurseurs et de ces catalyseurs. Ces catalyseurs sont généralement composés de io nanoparticules d'un métal du groupe VIII (le groupe VIII selon la classification CAS correspond aux métaux des colonnes 8 à 10 selon la nouvelle classification IUPAC dans CRC Handbook of Chemistry and Physics, éditeur CRC press, rédacteur en chef D.R. Lide , 81 ème édition, 2000-2001), éventuellement associé à un deuxième métal. Ces nanoparticules métalliques sont associées à un oxy(hydroxy)de d'un 15 cation choisi dans les colonnes IIA, IIIA, IIIB, IVB et IVA du tableau périodique (ces colonnes selon la classification CAS correspondent respectivement aux métaux de la colonne 2 pour la colonne IIA, aux métaux de la colonne 13 pour la colonne IIIA, aux métaux de la colonne 3 pour la colonne IIIB, aux métaux de la colonne 4 pour la colonne IVB et aux métaux de la colonne 14 pour la colonne IVA, selon la nouvelle 20 classification IUPAC dans CRC Handbook of Chemistry and Physics, éditeur CRC press, rédacteur en chef D.R. Lide , 81ème édition, 2000-2001). Ces nanoparticules métalliques en association avec un oxy(hydroxyde) sont éventuellement supportées. L'appellation oxy(hydroxyde) d'un cation désigne un cation des colonnes IIA, 25 IIIA, IIIB, IVB et IVA qui peut être sous forme oxyde, sous forme hydroxyde ou sous une forme intermédiaire oxy(hydroxy)de. Par exemple, le cation AI3+ peut se trouver sous la forme d'un oxyde AI2O3, sous la forme d'un hydroxyde AI(OH)3 ou sous une forme oxy(hydroxyde) AIO(OH). 30 Ces particules métalliques supportées peuvent posséder une taille moyenne comprise entre 1 et 5 nm. Cette taille est adaptée aux exigences des réactions d'hydrogénation sélective. En effet, la vitesse de réaction d'hydrogénation de molécules polyinsaturées telles que les dioléfines ou les acétyléniques dépend de la taille des particules métalliques. Ce résultat est généralement décrit sous le terme 35 sensibilité à la structure . Un optimum est généralement observé pour une taille de l'ordre de 3 à 4 nm, cette valeur pouvant varier en fonction notamment de la 3 2909571 4 masse moléculaire des réactifs (M. Boudait, W.C. Cheng, J. Catal. 106, 1987, 134, S. Hub, L. Hilaire, R. Touroude, Appl. Catal. 36 1992, 307). Il est ainsi généralement primordial d'obtenir une répartition en taille des particules centrée sur la valeur optimale ainsi qu'une dispersion minimale autour de cette valeur. 5 Par ailleurs, la répartition macroscopique des éléments (donc le métal du groupe VIII qui forme la nanoparticule métallique et le cation des colonnes IIA, IIIA, IIIB, IVB et IVA du tableau périodique dans le cas de la présente invention) dans le support constitue également un critère important, principalement dans le cadre de réactions rapides et consécutives telles que les hydrogénations sélectives. II faut io généralement que ces éléments se situent dans une croûte à la périphérie du support afin d'éviter les problèmes de transfert de matière intragranulaire pouvant conduire à des défauts d'activité et une perte de sélectivité. Ces particules formées d'un métal du groupe VIII, éventuellement associé à un deuxième métal, en association à un oxy(hydroxy)de d'un cation choisi dans les colonnes IIA, IIIA, IIIB, 15 IVB et IVA du tableau périodique se situent donc généralement dans une croûte à la périphérie du support. Dans la présente invention, de manière préférée, au moins 50% du métal, de façon préférée 75% du métal, de façon encore plus préférée 95% du métal, pourra être associé à l'oxy(hydroxy)de du cation des colonnes IIA, IIIA, IIIB, IVB et IVA du 20 tableau périodique. Ces deux éléments peuvent former une croûte à la périphérie du support. L'épaisseur de cette croûte contenant à la fois le métal du groupe VIII et I'oxy(hydroxyde) du cation des colonnes IIA, IIIA, IIIB, IVB et IVA du tableau périodique peut être caractérisée par rnicrosonde de Castaing. L'analyse par microsonde de Castaing permet généralement de déterminer le % poids des 25 éléments présents dans une couronne à la périphérie du support comprise entre 0,1 R et R, de manière préférée comprise entre 0,5 R et R, de manière encore plus préférée entre 0,8 R et R, de manière très préférée entre 0,95 R et R. R est le rayon de la bille, de chaque cylindres du trilobe ou la moitié de la plus petite dimension de l'extrudé de support utilisé. Dans le cas de support mis en oeuvre sous forme de 30 monolithe, R représente la demi épaisseur de la paroi. II est donc décrit ici une nouvelle voie de préparation de catalyseurs avec contrôle de la taille des particules métalliques et contrôle de la répartition du métal du groupe VIII et du cation des colonnes IIA, IIIA, IIIB, IVB et IVA du tableau périodique auquel il est associé, au sein de la bille de support. 35 L'association de ces deux éléments : métal du groupe VIII et cation des colonnes IIA, IIIA, IIIB, IVB et IVA du tableau périodique sous forme oxy(hydroxyde) 2909571 5 dans une croûte à la périphérie des billes de support conduit à des catalyseurs dont les propriétés en hydrogénation sélective sont améliorées par rapports aux catalyseurs contenant des nanoparticules métalliques de un ou plusieurs métaux. 5 Préparation des précurseurs La méthode de préparation des précurseurs comporte les deux étapes suivantes (Étape 1 et Étape 2): io Étape 1 Cette étape correspond, selon un premier mode de réalisation (étape la)), à la préparation d'une solution colloïdale A de pH défini contenant des particules oxy(hydroxy)de d'un cation Mz+ sélectionné dans le groupe constitué par les cations 15 des colonnes IIA, IIIA, IIIB, IVB et IVA de la classification périodique. Cette solution A est obtenue par dissolution, à une température comprise entre 5 et 100 C, du sel d'un précurseur du cation Mz+ soluble en solution aqueuse, dans un volume V d'une solution de soude ayant une concentration de 0,01 à 1 moles/litres ou dans un volume V d'eau ou dans un volume V d'eau auquel est ajouté un volume V' d'une 20 solution de soude ayant une concentration de 0,01 à 1 moles/litres . Dans ce cas, les particules oxy(hydroxy)des du cation Mz+ sont formées in-situ dans la solution par hydroxylation d'un précurseur cationique M(H20)n" par une solution basique comme une solution d'hydroxyde de sodium (NaOH) ou d'hydroxyde de potassium (KOH). La réaction d'hydroxylation est la suivante : 25 M(H2O)nZ+ + OH- => M(OH)(H20)n-1(z 1)+ + H2O z étant la charge formelle du cation comprise (bornes incluses) entre 1 et 4, n étant la coordinence du cation comprise (bornes incluses) entre 1 et 6, 30 jusqu'à former le précurseur de charge nulle [M(OH)z(H2O)n_Z] qui est capable de se condenser par olation ou oxolation pour former des particules oxyde, hydroxyde ou oxyhydroxyde stables en solution dans des conditions de pH et de forces ioniques définies. Les particules seront généralement stable au moins jusqu'à l'étape 35 4 de séchage non incluse. 2909571 6 Cette étape correspond, selon un second mode de réalisation (étape 1 b)), à l'utilisation d'une solution aqueuse colloïdale commerciale (solution A) de pH défini contenant des particules oxy(hydroxy)de d'un cation MZ+ sélectionné dans le groupe constitué par les cations des colonnes IIA, IIIA, IIIB, IVB et IVA de la classification 5 périodique. Dans ce cas, les particules oxy(hydroxy)des du cation Mz+ sont formées ex-situ puis redispersées dans une solution aqueuse dans des conditions de pH et de force ioniques définies dans les quelles les particules oxy(hydroxy)des du cation Mz+ sont stables. Les particules seront généralement stables au moins jusqu'à l'étape 4 de séchage non incluse i0 Le cation Mz+ est choisi de façon préférée dans le groupe constitué par le magnésium pour la colonne IIA, le cérium pour la colonne IIIB, le titane ou le zirconium pour la colonne IVB, l'aluminium ou le galium pour la colonne IIIA et le silicium pour la colonne IVA. 15 Le cation Mz+ est choisi de manière préférée dans le groupe constitué par les colonnes IIA et IIIB de la classification périodique. Le cation Mz+ est choisi de manière très préférée dans le groupe constitué par le magnésium et le cérium. Le cation Mz+ est de manière encore plus préférée le magnésium. La source du cation MZ+ peut être tout sel d'un précurseur du cation considéré 20 soluble en solution aqueuse. Le sel du précurseur du cation Mz+ peut être choisi dans le groupe constitué par un halogénure, un nitrate, un nitrite et un sulfate du cation. Un sel associant un halogénure, un nitrate, un nitrite ou un sulfate du cation avec un composé alcalin, avec un composé alcalino-terreux, avec un groupement amine ou avec un groupement ammoniac peut aussi être utilisé. 25 La concentration en cation MZ+ dans la solution A peut être comprise entre 0,01 et 1 moles/litres, de façon préférée entre 0,05 et 0,5 moles/litres, de façon encore plus préférée entre 0,1 et 0,3 moles/litres. Les particules oxy(hydroxy)de d'un cation Mz+ peuvent avoir une taille 30 comprise entre 1 nm et 1 pm, de préférence entre 10 et 100 nm. Cette étape peut être effectuée à une température comprise entre 5 et 100 C, de façon préférée entre 20 et 80 C. 35 2909571 Étape 2 Cette étape correspond au versement, de préférence en goutte à goutte, s d'une solution aqueuse B contenant un sel précurseur d'un métal du groupe VIII, le sel précurseur du métal étant soluble dans les conditions de pH utilisées dans l'étape 1. De façon préférée, le métal du groupe VIII est choisi dans le groupe constitué io par le palladium, le platine, le cobalt et le nickel. De façon encore plus préférée, le métal engagé est choisi dans le groupe constitué par le platine et le palladium. De façon très préférée, le métal engagé est le palladium. Le sel du précurseur du métal du groupe VIII peut être un sel d'un précurseur 15 du métal considéré présentant un degré d'oxydation du métal supérieur à 0 et soluble en solution aqueuse. Le sel du précurseur du métal du groupe VIII peut être choisi dans le groupe constitué par un halogénure, un oxyde, un hydroxyde, un nitrate, un nitrite et un sulfate du métal, un sel associant un halogénure, un oxyde, un hydroxyde, un nitrate, un nitrite ou un sulfate du métal avec un composé alcalin, 20 avec un alcalino-terreux, avec un groupement amine ou avec un groupement ammoniac. II peut être choisi de manière plus préférée dans le groupe constitué par le chlorure de palladium, le bromure de palladium, l'iodure de palladium, l'hexachloropalladate de potassium, l'hexachloropalladate d'ammonium, le 25 tétrabromopalladate de potassium, le tétrachloropalladate de potassium, le tétrachloropalladate d'ammonium, l'hexachloropalladate de sodium, le tétrachloropalladate de sodium, le nitrate de palladium, le nitrite de palladium, le nitrite de diaminepalladium, le sulfate de palladium, le nitrate de tétraaminepalladium, le dichlorodiamine palladium et l'acétate de palladium. 30 La concentration du sel précurseur du métal du groupe VIII peut être comprise entre 0,001 et 1 mole/litre, de préférence entre 0,01 et 0,1 mole/litre, et de manière plus préférée entre 0,01 et 0,05 mole/litre. 7 35 2909571 8 L'étape 2 peut être éventuellement complétée par une étape de maturation de quelques minutes à plusieurs heures, de préférence de 10 minutes à 2 heures, de façon encore plus préférée de 30 minutes à 1 heure à une température comprise entre 5 et 100 C et de façon préférée entre 20 et 80 C. 5 Préparation d'un catalyseur à partir du précurseur issu de l'étape 2 Étape 3 lo C'est une étape d'imprégnation de la solution obtenue après l'étape 2 sur un support. L'imprégnation avec le support peut être réalisée par imprégnation à sec ou en excès, en mode statique ou dynamique. 15 Le support peut comprendre au moins un oxyde réfractaire choisi dans le groupe constitué par les oxydes de magnésium, d'aluminium, de silicium, de zirconium, de thorium, ou de titane, pris seul ou en mélange entre eux ou avec d'autres oxydes de la classification périodique, tel que la silice-alumine. De 20 préférence, le support est un oxyde d'aluminium (alumine) ou de silice. Le support peut également être un charbon, un silico-aluminate, une argile ou tout autre composé connu pour être utilisé comme support. De préférence, le support présente une surface BET comprise entre 5 et 300 m2/g, de façon encore plus avantageuse entre 10 et 150m2/g. 25 Le support peut être mis en forme de billes, d'extrudés, de trilobe ou de monolithe 3o Étape 4 Dans cette étape, le produit obtenu à l'étape 3 est séché, sous atmosphère inerte ou sous air, à une température inférieure ou égale à 200 C, de préférence inférieure ou égale à 120 C puis de calcination, sous atmosphère inerte ou sous air, 2909571 9 à une température comprise entre 100 et 600 C de façon préférée entre 200 et 450 C. Selon une variante, le procédé de préparation du catalyseur comprend en 5 outre, après l'étape 4, un traitement d'activation du catalyseur sous atmosphère réductrice à une température comprise entre 100 et 600 C. i0 L'invention porte également sur les précurseurs préparés par l'enchaînement des étapes 1 et 2 suivit éventuellement d'une étape de maturation. L'invention porte également sur les catalyseurs préparés selon 15 l'enchaînement des étapes 1 à 4. Ces deux enchaînements peuvent être réalisés avec ou sans étape de maturation entre les étapes 2 et 3 et avec ou sans traitement d'activation à l'issue de l'étape 4. 20 A l'issue des étapes de préparation du catalyseur, (étape 3 et 4), la teneur en métal du groupe VIII est de préférence comprise entre 0,01 et 30 % en poids, de préférence entre 0,01 et 10 % en poids, de façon encore plus préférée entre 0,1 et 1% en poids. La teneur en cation des colonnes IIA, IIIA, IIIB, IVB et IVA est de préférence comprise entre 0,01 et 30 % en poids, de préférence entre 0,01 et 10 % 25 en poids, de façon encore plus préférée entre 0,1 et 1% en poids. Selon une variante de l'invention, la méthode de production d'un catalyseur à base de nanoparticules déposées sur un support peut comprendre, en outre, l'ajout d'au moins un élément choisi parmi: 30 - les métaux alcalins, de préférence le lithium, le sodium ou le potassium, les halogènes. L'ajout éventuel d'au moins un métal alcalin peut être réalisé de manière à obtenir une teneur en métal alcalin dans le catalyseur comprise entre 0 et 20 % en poids, de 2909571 Io préférence entre 0 et 10 % en poids, de manière plus préférée entre 0,01 et 5 % en poids. L'ajout éventuel d'au moins un halogène peut être réalisé de manière à obtenir une teneur en halogènes dans le catalyseur comprise entre 0 et 0,2 % en poids. 5 Ces éléments sont ajoutés à l'issue de l'étape 2, à la solution contenant le métal du groupe VIII et l'oxy(hydroxy)de du cation des colonnes IIA, IIIA, IIIB, IVB et IVA, ou par imprégnation d'une solution contenant l'alcalin ou l'halogène, au catalyseur supporté à l'issue de l'étape 3 ou lors de l'étape 4 après l'étape de séchage et/ou après l'étape de calcination. Io L'invention porte également sur un procédé d'hydrogénation sélective d'une coupe oléfinique mettant en oeuvre le catalyseur obtenu à l'issu de l'étape 4. De préférence, le catalyseur a subit un traitement d'activation avant son utilisation. 15 Le catalyseur obtenu selon la présente invention est utilisé pour l'hydrogénation sélective d'une coupe oléfinique. La coupe oléfinique peut être une coupe oléfinique légère contenant principalement des hydrocarbures à 3, 4 ou 5 atomes de carbones. A l'échelle industrielle, le catalyseur peut être, de préférence, mis en oeuvre en lit fixe à une température comprise entre 0 C et 200 C, de 20 préférence entre 10 C et 200 C. Une pression suffisante est généralement requise pour maintenir au moins 80% poids de la coupe oléfinique en phase liquide à l'entrée du réacteur et une vitesse spatiale horaire (rapport entre le débit volumique de la charge oléfinique et le volume de catalyseur) comprise entre 1 et 50 h-1. Cette pression est généralement comprise entre 0,3 et 6 MPa, de manière préférée entre 1 25 et 5 MPa, de façon encore plus préférée entre 1 et 3 MPa. L'hydrogénation sélective se fait, généralement, en présence d'une quantité d'hydrogène en faible excès par rapport à la valeur stoechiométrique requise pour l'hydrogénation des dioléfines et des acétyléniques. L'hydrogène et la charge oléfinique sont généralement introduits en courant ascendant ou descendant. 30 Selon une variante, le catalyseur obtenu selon la présente invention est utilisé pour l'hydrogénation sélective d'une coupe oléfinique, le catalyseur étant mis en oeuvre sur une coupe oléfinique en phase gaz, la pression étant comprise entre 1 et 2909571 Il 3 MPa, la température étant comprise entre 40 C et 120 C et le ratio molaire hydrogène/(hydrocarbure à hydrogéner) étant compris entre 0,1 et 4. L'hydrogénation sélective se fait, généralement, en présence d'une quantité d'hydrogène en faible excès par rapport à la valeur stoechiométrique requise pour 5 l'hydrogénation des dioléfines et des acétyléniques. Pour des besoins d'évaluation à l'échelle du laboratoire ou à l'échelle pilote, on utilise généralement des réacteurs discontinus parfaitement agités de type Grignard. L'hydrogénation de la coupe oléfinique (par exemple, une coupe de 1,3-butadiène) peut être, de préférence, réalisée en phase liquide (par exemple, dans le n-heptane). La coupe oléfinique peut être une coupe oléfinique légère contenant principalement des hydrocarbures à 3, 4 ou 5 atomes de carbones. Le catalyseur peut être, de préférence, mis en oeuvre à une température comprise entre 0 C et 200 C, de préférence entre 10 C et 200 C. La pression est généralement comprise 15 entre 0,3 et 6 MPa, de manière préférée entre 1 et 5 MPa, de façon encore plus préférée entre 1 et 3 MPa. Les produits de la réaction peuvent être analysé par chromatographie en phase gazeuse. Les activités catalytiques sont exprimées en moles d'hydrogène (H2) consommées par seconde et par atome de métal accessible aux réactifs. L'unité est 20 le (moles H2)/[sx(atome métal de surface)]. Les exemples qui suivent, non limitatifs, illustrent l'invention. 25 Exemple 1 : Pd-Mg / AI2O3 (conforme à l'invention) û catalyseur A Des particules d'hydroxyde de magnésiurn Mg(OH)2 sont dans un premier temps formées dans une solution, nommée solution A. Pour cela, 3, 6 g de nitrate de magnésium hexahydraté Mg(NO3)2, 6 H2C) sont dissous dans 50 ml d'une solution 30 d'hydroxyde de sodium NaOH de concentration 0,5 N et de pH=11. En parallèle une solution contenant le précurseur tetrahydroxopalladate Pd(OH)42-est préparée. Elle est nommée solution B. Pour cela, 3,5 g d'une solution de nitrate de palladium Pd(NO3)2 contenant 8,5 % poids de palladium Pd sont prélevés et mis 2909571 12 en solution dans 50 ml d'une solution d'hydroxyde de sodium NaOH de concentration 1 N et de pH=11. La solution B est versée goutte à goutte dans la solution A. La solution obtenue 5 possède un pH = 11 et est ensuite imprégnée sur une alumine du type b û AI2O3 mise en forme sous forme de billes. Le catalyseur est séché à 120 C puis est calciné à 200 C. lo La caractérisation du catalyseur par microsonde de Castaing est donnée Figure 1. La figure 1 donne la répartition des éléments Pd et Mg dans la bille d'alumine pour le catalyseur A. Les abscisses sont données en micromètres (pm). Les ordonnées sont données en unité arbitraire. 15 Le catalyseur A obtenu contient 0,3% de ragnésium Mg, 0,3% de palladium Pd et les éléments palladium et magnésium sont localisés sur une croûte d'une épaisseur égale à 15 pm. 20 Exemple 2 : Catalyseur Pd-Mq / Al~(23 (non conforme à l'invention) û Catalyseur B. 5,3 g de nitrate de magnésium hexahydraté Mg(NO3)2, 6 H2O sont dissous dans 50 ml d'eau (solution A). Le pH de la solution A est 6,5. Dans ces conditions, les particules de Mg(OH)2 ne se forment pas. Ces particules ne sont pas stable dans 25 ces conditions de pH. En parallèle une solution contenant le précurseur nitrate de palladium Pd(NO3)2 est préparée. Pour cela, 3,5 g d'une solution de nitrate de palladium Pd(NO3)2 contenant 8,5 % poids de palladium Pd sont prélevés et mis en solution dans 50 ml d'une 30 solution d'eau (solution B). Le pH de la solution B est 0,7. La solution B est versée goutte à goutte dans la solution A. Le pH de la solution obtenue est 1. 35 La solution obtenue est ensuite imprégnée sur une alumine de type b û AI2O3 mise en forme sous forme de billes. 2909571 13 Le catalyseur est séché à 120 C, puis est calciné à 200 C. La caractérisation du catalyseur par microsonde de Castaing est donnée Figure 2. 5 La figure 2 donne la répartition des éléments Pd et Mg dans la bille d'alumine pour le catalyseur B. Les abscisses sont données en micromètres (pm). Les ordonnées sont données en unité arbitraire. Le catalyseur B obtenu contient 0,3% Mg, 0,3% Pd. L'élément Pd est localisé sur une croûte d'épaisseur 100 pm, l'élément Mg est présent sur toute la bille Exemple 3: Catalyseur Pd-Ce / AI203 conforme à l'invention) û Catalyseur C. 2,5 g d'une solution aqueuse de pH=1,5 contenant des nanoparticules colloïdales de Ce02 avec une concentration en Ce02 de 20% poids sont mis en solution dans 50 ml d'eau (solution A). Le pH de la solution A est 3,4. En parallèle une solution contenant le précurseur Pd(NO3)2 est préparée. Pour cela, 20 3,5 g d'une solution de Pd(NO3)2 contenant 8,5 % poids de Pd sont prélevés et mis en solution dans 50 ml d'eau (solution B). Le pH de la solution B est 0,7. La solution B est versée goutte à goutte dans la solution A. La solution obtenue possède un pH de 1,3 et est ensuite imprégnée sur une alumine b û AI203 mise en 25 forme sous forme de billes. Le catalyseur est séché à 120 C, calciné à 200 C. La caractérisation du catalyseur par microsonde de Castaing est donnée Figure 3. 30 La figure 3 donne la répartition des éléments Pd et Ce dans la bille d'alumine pour le catalyseur C. Les abscisses sont données en micromètres (pm). Les ordonnées sont données en unité arbitraire. 35 Le catalyseur C obtenu contient 0,3% de cérium Ce et les éléments Pd et Ce localisés sur une croûte d'épaisseur 500 pm. 2909571 14 Exemple 4 : Catalyseur Pd / A1O3 (référence) ù Catalyseur E 5 3,5 g d'une solution de Pd(NO3)2 contenant 8,5 % poids de Pd sont prélevés et mis en solution dans 100 ml d'eau. Cette solution est imprégnée sur des billes d'alumine ô ùAI2O3. Le catalyseur est séché à 120 C, calciné à 200 C. Le catalyseur D obtenu contient 0,3% Pd. 10 Exemple 5 : Test catalytique en hydrogénation du 1,3-butadiène pour les catalyseurs à base de Pd L'hydrogénation du 1,3-butadiène a été réalisée en phase liquide (n-heptane) 15 dans un réacteur discontinu parfaitement agité de type Grignard sous une pression constante de 0,5 MPa d'hydrogène et une température de 5 C. Les produits de la réaction ont été analysés par chromatographie en phase gazeuse. Les activités catalytiques sont exprimées en moles de H2 consommées par seconde et par atome de métal accessible aux réactifs et sont reportées dans le tableau 1. La sélectivités en 1-butène est donnée par les rapport des vitesses de la réaction d'hydrogénation du 1,3-butadiène (noté k(1,3-butadiène)) et des vitesses de la réaction consécutive à l'hydrogénation du 1-butène (noté k(1_butène)). Avant test, les catalyseurs ont préalablement été traités sous hydrogène à 150 C. k(1,3-butadiène) (moles H2)/[sx(atome métal de surface k(1,3-butadiène)/k(1-butène) (moles H2)/[sx(atome métal de surface)] )] Catalyseur A (selon invention) Catalyseur B (non conforme) Catalyseur C (selon invention) Catalyseur D (selon référence) 72 16 3 40 5 22 3 2909571 15 Tableau 1: Activités et sélectivités mesurées en hydrogénation du 1,3-butadiène Le catalyseur B (non conforme à l'invention) possède une activité k(1,3-butadiène) 5 et une sélectivité en 1-butène (k(1,3-butadiène)/k(1-butène)) équivalentes à l'activité et la sélectivité du catalyseur D de référence. Les catalyseurs A et C conformes à l'invention possèdent des activités et sélectivités améliorées par rapport à l'activité et la sélectivité du catalyseur D de référence. REVENDICATIONS 1- Procédé de préparation de précurseur de catalyseur comprenant les étapes 5 suivantes: la) préparation d'une solution colloïdale A de pH défini contenant des particules oxy(hydroxy)de d'un cation MZ+ sélectionné dans le groupe constitué par les cations des colonnes IIA, IIIA, IIIB, IVB et IVA de la classification périodique par dissolution à une température comprise entre 5 et 100"C du sel d'un précurseur du cation MZ+ 10 soluble en solution aqueuse, la concentration en cation étant comprise entre 0,01 et 1 moles/litres dans un volume V d'une solution de soude ayant une concentration de 0,01 à 1 moles/litres ou dans un volume V d'eau ou dans un volume V d'eau auquel est ajouté un volume V' d'une solution de soude ayant une concentration de 0,01 à 1 moles/litres 15 ou 1 b) utilisation d'une solution aqueuse colloïdale commerciale (solution A) de pH défini contenant des particules oxy(hydroxy)de d'un cation MZ+ sélectionné dans le groupe constitué par les cations des colonnes IIA, IIIA, IIIB, IVB et IVA de la classification périodique 20 2) versement d'une solution aqueuse B contenant un sel précurseur d'un métal du groupe VIII dont la concentration est de 0,001 à 1 moles/litres, le sel précurseur du métal étant soluble dans les conditions de pH utilisées dans l'étape 1. 25 2- Procédé selon la revendication 1 dans lequel le sel du précurseur du métal du groupe VIII est un sel d'un précurseur du métal considéré présentant un degré d'oxydation du métal supérieur à 0 et soluble en solution aqueuse. 3-Procédé selon la revendication 2 dans lequel le sel du précurseur du métal du 30 groupe VIII est choisi dans le groupe constitué par un halogénure, un oxyde, un hydroxyde, un nitrate, un nitrite et un sulfate du métal, un sel associant un halogénure, un oxyde, un hydroxyde, un nitrate, un nitrite ou un sulfate du métal avec un composé alcalin, avec un alcalino-terreux, avec un groupement amine ou avec un groupement ammoniac. 35 2909571 17 4- Procédé selon l'une des revendications précédentes dans lequel le sel du précurseur du métal du groupe VIII est choisi dans le groupe constitué par le chlorure de palladium, le bromure de palladium, l'iodure de palladium, l'hexachloropalladate de potassium, l'hexachloropalladate d'ammonium, le tétrabromopalladate de potassium, le tétrachloropalladate de potassium, le tétrachloropalladate d'ammonium, l'hexachloropalladate de sodium, le tétrachloropalladate de sodium, le nitrate de palladium, le nitrite de palladium, le nitrite de diaminepalladium, le sulfate de palladium, le nitrate de tétraaminepalladium, le dichlorodiamine palladium et l'acétate de palladium. i0 5- Procédé selon l'une des revendications précédentes dans lequel la concentration du sel précurseur du métal du groupe VIII est comprise entre 0,01 et 0,05 mole/litre. 6- Procédé selon l'une des revendications précédentes dans lequel le sel du 15 précurseur du cation MZ+ est choisi dans le groupe constitué par un halogénure, un nitrate, un nitrite et un sulfate du cation, un sel associant un halogénure, un nitrate, un nitrite ou un sulfate du cation avec un composé alcalin, avec un composé alcalino-terreux, avec un groupement amine ou avec un groupement ammoniac. 20 7- Procédé selon l'une des revendications précédentes dans lequel la concentration en cation MZ+ dans la solution A est comprise entre 0,1 et 0,3 moles/litres. 8- Procédé selon l'une des revendications précédentes dans lequel le cation Mz+ est choisi dans le groupe constitué par les colonnes IIA et IIIB de la classification 25 périodique. 9- Procédé selon l'une des revendications précédentes dans lequel l'étape 2 est complétée par une maturation de quelques minutes à plusieurs heures à une température comprise entre 20 et 100 C. 10- Précurseur de catalyseur obtenu par le procédé selon l'une des revendications précédentes. 11- Procédé de préparation d'un catalyseur à partir du précurseur préparé par le 35 procédé selon l'une des revendications 1 à 9 comprenant en outre les étapes suivantes: 30 2909571 18 3) imprégnation de la solution obtenue après l'étape 2 sur un support présentant une surface BET comprise entre 5 et 300 m2/g, 4) séchage à une température inférieure ou égale à 120 C puis de calcination 5 à une température comprise entre 100 et 600 C. 12- Procédé selon la revendication 11 comprenant en outre après l'étape 4 un traitement d'activation du catalyseur sous atmosphère réductrice à une température comprise entre 100 et 600 C. 13- Catalyseur préparé au moyen du procédé selon la revendication 11 ou 12. 14- Procédé d'hydrogénation sélective d'une coupe oléfinique mettant en oeuvre le catalyseur selon la revendication 13. 15 15- Procédé d'hydrogénation sélective d'une coupe oléfinique selon la revendication 14 dans lequel le catalyseur est mis en oeuvre en lit fixe à une température comprise entre 0 C et 200 C, la pression est suffisante pour maintenir au moins 80% poids de la coupe oléfinique à traiter en phase liquide à l'entrée du réacteur, la vitesse 20 spatiale horaire est comprise entre 1 et 50 h"1, la pression est comprise entre 0, 3 et 6 MPa. 16- Procédé d'hydrogénation sélective d'une coupe oléfinique selon la revendication 14 dans lequel le catalyseur est mis en oeuvre sur une coupe oléfinique en phase 25 gaz, la pression étant comprise entre 1 et 3 MPa, la température étant comprise entre 40 C et 120 C et le ratio molaire hydrogène/(hydrocarbure à hydrogéner) étant compris entre 0,1 et 4. 30